(57)【要約】【課題】木質材料を変色させることがなく、優れたホルムアルデヒド捕捉性能を得ることができ、ホルムアルデヒドを再放出することのないホルムアルデヒド捕捉剤及びそれを用いる木質材料を提供する。【解決手段】ホルムアルデヒド捕捉剤は、尿素と第１リン酸アンモニウムと第２リン酸アンモニウムとを含む。尿素と第１リン酸アンモニウムと第２リン酸アンモニウムとを、尿素／第１リン酸アンモニウム／第２リン酸アンモニウム＝５〜４５／０．５〜１５／１〜２０の範囲の重量比で含むことが好ましく、尿素／第１リン酸アンモニウム／第２リン酸アンモニウム＝１０〜３５／１〜１０／２〜１５の範囲の重量比で含むことがさらに好ましい。木質材料は、前記ホルムアルデヒド捕捉剤を塗布してなる。前記ホルムアルデヒド捕捉剤は、乾燥重量で１〜５０ｇ／ｍ2の範囲で塗布することが好ましい。【選択図】  なし【特許請求の範囲】
【請求項１】
尿素と第１リン酸アンモニウムと第２リン酸アンモニウムとを含むことを特徴とするホルムアルデヒド捕捉剤。
【請求項２】
尿素と第１リン酸アンモニウムと第２リン酸アンモニウムとを、尿素／第１リン酸アンモニウム／第２リン酸アンモニウム＝５〜４５／０．５〜１５／１〜２０の範囲の重量比で含むことを特徴とする請求項１記載のホルムアルデヒド捕捉剤。
【請求項３】
尿素と第１リン酸アンモニウムと第２リン酸アンモニウムとを、尿素／第１リン酸アンモニウム／第２リン酸アンモニウム＝１０〜３５／１〜１０／２〜１５の範囲の重量比で含むことを特徴とする請求項１又は請求項２記載のホルムアルデヒド捕捉剤。
【請求項４】
前記ホルムアルデヒド捕捉剤を水に溶解又は分散してなることを特徴とする請求項１乃至請求項３のいずれか１項に記載のホルムアルデヒド捕捉剤。
【請求項５】
尿素と第１リン酸アンモニウムと第２リン酸アンモニウムとを含むホルムアルデヒド捕捉剤を塗布してなることを特徴とする木質材料。
【請求項６】
前記ホルムアルデヒド捕捉剤を、乾燥重量が１〜５０ｇ／ｍ2の範囲となるように塗布してなることを特徴とする請求項５記載の木質材料。
【請求項７】
前記ホルムアルデヒド捕捉剤は、尿素と第１リン酸アンモニウムと第２リン酸アンモニウムとを、尿素／第１リン酸アンモニウム／第２リン酸アンモニウム＝５〜４５／０．５〜１５／１〜２０の範囲の重量比で含むことを特徴とする請求項５又は６記載の木質材料。
【請求項８】
前記ホルムアルデヒド捕捉剤は、尿素と第１リン酸アンモニウムと第２リン酸アンモニウムとを、尿素／第１リン酸アンモニウム／第２リン酸アンモニウム＝１０〜３５／１〜１０／２〜１５の範囲の重量比で含むことを特徴とする請求項５乃至請求項７のいずれか１項に記載の木質材料。
【発明の詳細な説明】
【技術分野】
【０００１】
本発明は、家具、建材、保温材、緩衝材、断熱材、車両用内装材等から放散されるホルムアルデヒドを捕捉するホルムアルデヒド捕捉剤及びそれを用いる木質材料に関するものである。
【背景技術】
【０００２】
合板、パーティクルボード、繊維板等の木質材料の製造、あるいは前記木質材料を用いる家具、建材等の製造の際には、ホルムアルデヒド系接着剤が用いられることがある。この場合、前記家具、建材等からは、前記接着剤から遊離したホルムアルデヒドが放散されるが、近年、家屋の気密性が高くなるに従って、該ホルムアルデヒドによりシックハウス症候群等の健康被害が起きている。
【０００３】
また、車両用シート等の車両用内装材の製造の際にも前記ホルムアルデヒド系接着剤が用いられることがある。この場合には、車室が一般家屋に比較して狭い上、一般家屋よりも格段に気密性が高いために、前記ホルムアルデヒドによる被害がより深刻である。
【０００４】
また、これら以外にも保温材、緩衝材、断熱材等は、グラスウール、ロックウール等を前記ホルムアルデヒド系接着剤を用いて固定することにより製造されており、一般住宅を初め、ビル、工場、倉庫等の内装材として使用されている。これらの材料からも前記ホルムアルデヒドが放散されており、居室内部が僅かではあるが汚染されている。
【０００５】
そこで、従来、前記ホルムアルデヒドを捕捉、分解するホルムアルデヒド捕捉剤が知られている。前記ホルムアルデヒド捕捉剤として、尿素が一般に知られている。
【０００６】
前記尿素は、ホルムアルデヒド捕捉剤として安価であるものの、捕捉したホルムアルデヒドを、熱等による加水分解により再放出するという不都合がある。
【０００７】
また、前記ホルムアルデヒド捕捉剤として、第１リン酸アンモニウムと第２リン酸アンモニウムとからなるものが知られている（例えば特許文献１参照）。
【０００８】
しかしながら、第１リン酸アンモニウムと第２リン酸アンモニウムとからなる前記従来のホルムアルデヒド捕捉剤は、十分なホルムアルデヒド捕捉性能を得られないことがある。
【０００９】
また、前記ホルムアルデヒド捕捉剤として、尿素と、第１リン酸アンモニウム、第２リン酸アンモニウム、硫酸アンモニウムから選択される少なくとも１種のアンモニウム塩とからなるアルデヒド消臭組成物が知られている（特許文献２参照）。
【００１０】
しかしながら、特許文献２には、前記アルデヒド消臭組成物を木質材料に適用することについて具体的に記載されていない。
【特許文献１】特開２００７−１９１５７５号公報
【特許文献２】特開２００７−３１３３００号公報
【発明の開示】
【発明が解決しようとする課題】
【００１１】
本発明は、かかる事情に鑑み、木質材料を変色させることがなく、優れたホルムアルデヒド捕捉性能を得ることができ、ホルムアルデヒドを再放出することのないホルムアルデヒド捕捉剤を提供することを目的とする。
【００１２】
また、本発明の目的は、前記ホルムアルデヒド捕捉剤を用いた木質材料を提供することにもある。
【課題を解決するための手段】
【００１３】
かかる目的を達成するために、本発明のホルムアルデヒド捕捉剤は、尿素と第１リン酸アンモニウムと第２リン酸アンモニウムとを含むことを特徴とする。本発明のホルムアルデヒド捕捉剤は、尿素と第１リン酸アンモニウムと第２リン酸アンモニウムとを含むことにより、木質材料を変色させることがなく、優れたホルムアルデヒド捕捉性能を得ることができ、しかも、ホルムアルデヒドの再放出を抑制することができる。
【００１４】
本発明のホルムアルデヒド捕捉剤は、尿素と第１リン酸アンモニウムと第２リン酸アンモニウムとを、尿素／第１リン酸アンモニウム／第２リン酸アンモニウム＝５〜４５／０．５〜１５／１〜２０の範囲の重量比で含むことが好ましい。尿素と第１リン酸アンモニウムと第２リン酸アンモニウムとの重量比が前記範囲外である場合には、木質材料に塗布したときに、該木質材料の変色を避けることができないか、又は十分なホルムアルデヒド捕捉性能を得ることができないか、又はホルムアルデヒドの再放出を抑制することができないことがある。
【００１５】
本発明のホルムアルデヒド捕捉剤は、尿素と第１リン酸アンモニウムと第２リン酸アンモニウムとを、尿素／第１リン酸アンモニウム／第２リン酸アンモニウム＝１０〜３５／１〜１０／２〜１５の範囲の重量比で含むことがさらに好ましい。本発明のホルムアルデヒド捕捉剤は、尿素と第１リン酸アンモニウムと第２リン酸アンモニウムとの重量比が前記範囲内にあることにより、特に優れたホルムアルデヒド捕捉性能を得ることができ、ホルムアルデヒドの放散量を著しく低減することができる。
【００１６】
また、本発明のホルムアルデヒド捕捉剤は、前記ホルムアルデヒド捕捉剤を水に溶解又は分散してなることが好ましい。本発明のホルムアルデヒド捕捉剤は、水に溶解又は分散することにより、木質材料に容易に塗布することができる。
【００１７】
また、本発明の木質材料は、前記ホルムアルデヒド捕捉剤を塗布してなることを特徴とする。本発明の木質材料は、前記ホルムアルデヒド捕捉剤を、乾燥重量が１〜５０ｇ／ｍ2の範囲となるように塗布してなることが好ましい。前記ホルムアルデヒド捕捉剤の塗布量は、乾燥重量が１ｇ／ｍ2未満ではホルムアルデヒドの放散量を低減する効果を十分に得ることができないことがあり、５０ｇ／ｍ2を超えると該ホルムアルデヒド捕捉剤の粉末が木質材料の表面に残り、外観品質を低減することがある。
【発明を実施するための最良の形態】
【００１８】
次に、本発明の実施の形態についてさらに詳しく説明する。
【００１９】
本実施形態のホルムアルデヒド捕捉剤は、尿素と第１リン酸アンモニウムと第２リン酸アンモニウムとを含むものである。ここで、尿素は、試薬のみならず工業製品を使用することもできる。第１リン酸アンモニウムは、ＮＨ4Ｈ2ＰＯ4で示され、リン酸二水素アンモニウムとも呼ばれる。また、第２リン酸アンモニウムは、（ＮＨ4）2ＨＰＯ4で示され、リン酸水素二アンモニウムとも呼ばれる。
【００２０】
リン酸アンモニウム塩としては、さらに（ＮＨ4）3ＰＯ4で示される第３リン酸アンモニウムが考えられるが、第３リン酸アンモニウムは分解しやすく、利用することが難しい。
【００２１】
本実施形態のホルムアルデヒド捕捉剤は、尿素と第１リン酸アンモニウムと第２リン酸アンモニウムとを、尿素／第１リン酸アンモニウム／第２リン酸アンモニウム＝５〜４５／０．５〜１５／１〜２０の範囲の重量比で含むことが好ましく、尿素／第１リン酸アンモニウム／第２リン酸アンモニウム＝１０〜３５／１〜１０／２〜１５の範囲の重量比で含むことがさらに好ましい。本実施形態のホルムアルデヒド捕捉剤は、尿素と第１リン酸アンモニウムと第２リン酸アンモニウムとを、前記範囲で含むことにより、家具、建材等の木質材料に塗布したときに該木質材料を変色させることがなく、優れたホルムアルデヒド捕捉性能を得ることができ、しかも、ホルムアルデヒドの再放出を抑制することができる。
【００２２】
本実施形態のホルムアルデヒド捕捉剤は、そのホルムアルデヒド捕捉性能を損なわない範囲で、他の公知のホルムアルデヒド捕捉剤、消臭剤が配合されていてもよく、界面活性剤、防腐剤、防菌剤、防黴剤、防虫剤、防蟻剤、酸化防止剤、紫外線吸収剤、帯電防止剤、難燃剤、防錆剤、染料、顔料、分散剤、消泡剤、凍結防止剤、弱酸金属塩、金属ハロゲン化物、増量剤、充填剤、合成樹脂エマルジョン等の各種配合剤が配合されていてもよい。
【００２３】
前記公知のホルムアルデヒド消臭剤としては、例えば、パーライト、ゼオライト、シリカゲル、活性炭、エチレン尿素、硫酸第一鉄とＬ−アスコルビン酸との結合体、ヒドラジド化合物、塩化アンモニウム、硫酸アンモニウム、硝酸アンモニウム、亜硫酸ナトリウム、亜硫酸水素ナトリウム、苛性ソーダ等を挙げることができる。また、前記界面活性剤としては、例えば、非イオン性界面活性剤、スルホン酸型陰イオン界面活性剤、硫酸エステル型陰イオン界面活性剤、リン酸エステル型陰イオン界面活性剤等を挙げることができる。また、前記弱酸金属塩としては、例えば、酢酸ナトリウム、ステアリン酸ナトリウム、炭酸ナトリウム等を挙げることができる。また、前記金属ハロゲン化物としては、例えば、塩化カルシウム、塩化マグネシウム等を挙げることができる。また、前記増量剤、充填剤としては、例えば、結晶シリカ、水酸化アルミニウム、アルミナ等を挙げることができる。
【００２４】
また、前記合成樹脂エマルジョンとしては、例えば、酢酸ビニル重合体エマルジョン、エチレン−酢酸ビニル共重合体エマルジョン、酢酸ビニル−バーサテート共重合体エマルジョン、エチレン−酢酸ビニル−塩化ビニル共重合体エマルジョン、エチレン−酢酸ビニル−アクリル酸エステル共重合体エマルジョン、アクリル酸エステル重合体エマルジョン、アクリル酸エステル−スチレン共重合体エマルジョン、塩化ビニル重合体エマルジョン、ウレタン重合体エマルジョン、シリコーン重合体エマルジョン、エポキシ重合体エマルジョン、ワックスエマルジョン、スチレン−ブタジエン共重合ラテックス、シリル化ウレタン共重合体エマルジョン等を挙げることができる。
【００２５】
本実施形態のホルムアルデヒド捕捉剤は、イオン交換水に溶解して、例えば６．５〜５０重量％の濃度の範囲の水溶液として、家具、建材等の木質材料、車両内装材等に塗布する。このとき、前記木質材料に対しては、乾燥重量が１〜５０ｇ／ｍ2の範囲となるように塗布することが好ましい。前記木質材料に対して、前記ホルムアルデヒド捕捉剤を、前記範囲の乾燥重量となるように塗布することにより、該木質材料を変色させることがなく、優れたホルムアルデヒド捕捉性能を得ることができ、しかも、ホルムアルデヒドの再放出を抑制することができる。
【００２６】
尚、リン酸塩としては、前記第１乃至第３のリン酸アンモニウムに対応して、第１乃至第３リン酸ナトリウム、第１乃至第３リン酸カリウム等がある。しかし、第１リン酸アンモニウムと第２リン酸アンモニウムとを除く他のリン酸塩を、単独または相互に尿素と混合しても、木質材料に塗布したときに、該木質材料の変色を避けることができないか、又は十分なホルムアルデヒド捕捉性能を得ることができないか、又はホルムアルデヒドの再放出を抑制することができない。
【００２７】
また、本実施形態のホルムアルデヒド捕捉剤は、粉末または該粉末の水溶液もしくは水分散液の形態に調製することができる。また、このホルムアルデヒド捕捉剤を適当な合成樹脂と混合することにより消臭性樹脂組成物とすることもできる。前記合成樹脂としては、例えば、ポリ塩化ビニル樹脂、ポリオレフィン樹脂（ポリエチレン樹脂、ポリプロピレン樹脂等）、メタアクリル樹脂、ＡＢＳ樹脂、塩化ビニリデン樹脂、酢酸ビニル樹脂、ポリアミド、ポリアセタール、ポリカーボネート、変性ポリフェニレンエーテルポリスルホン、ポリフェニレンエーテルポリスルフィド等の熱可塑性合成樹脂；ＳＢＲ樹脂、ＮＢＲ樹脂等の合成ゴム樹脂；エポキシ樹脂、キシレン樹脂、グアナミン樹脂、ジアリルフタレート樹脂、ビニルエステル樹脂、フェノール樹脂、不飽和ポリエステル樹脂、フラン樹脂、ポリイミド樹脂、ポリウレタン樹脂、マレイン酸樹脂、ケイ酸樹脂、メラミン樹脂、ユリア樹脂等の熱硬化性合成樹脂；ポリビニルアルコール（ＰＶＡ）、アセトアセチル化ポリビニルアルコール、カルボキシル基変性ポリビニルアルコール、カルボキシメチルセルロース（ＣＭＣ）、メチルセルロース（ＭＣ）、でんぷん、デキストリン、コンスターチ、小麦粉、イソブチレン−無水マレイン酸共重合樹脂、ポリアクリルアミド樹脂等の水性高分子等を挙げることができる。
【００２８】
次に、本発明の実施例及び比較例を示す。
【実施例１】
【００２９】
本実施例では、尿素１０重量部と、第１リン酸アンモニウム５重量部と、第２リン酸アンモニウム５重量部とを混合してホルムアルデヒド捕捉剤を調製した。
【００３０】
次に、本実施例で得られたホルムアルデヒド捕捉剤２０重量部を、イオン交換水８０重量部に溶解して、２０重量％の濃度のホルムアルデヒド捕捉剤水溶液を調製した。
【００３１】
次に、前記ホルムアルデヒド捕捉剤を塗布した木質材料について、ホルムアルデヒド放散量及び捕捉率を測定した。まず、前記ホルムアルデヒド捕捉剤水溶液を、木質材料として予め調製した試験材Ａの両面に、各面に対する該ホルムアルデヒド捕捉剤水溶液の塗布量が２２．２ｇ／ｍ2となるように塗布した後に、１〜３日風乾させた。前記試験材Ａは、乾燥重量で４．４ｇ／ｍ2の前記ホルムアルデヒド捕捉剤をその表面に塗布した木質材料となっている。
【００３２】
次に、前記ホルムアルデヒド捕捉剤を塗布した前記試験材Ａのホルムアルデヒド放散量をＪＡＳのガラスデシケータ法により測定し、次式（１）により捕捉率を算出した。
【００３３】
捕捉率（％）＝（Ｆｃ−Ｆｄ）／Ｆｃ×１００          …（１）
式中、Ｆｃはホルムアルデヒド捕捉剤を塗布していない試験材Ａのホルムアルデヒド放散量であり、Ｆｄは前記ホルムアルデヒド捕捉剤を塗布した試験材Ａのホルムアルデヒド放散量である。尚、Ｆｃは、１．５７７ｍｇ／Ｌであった。
【００３４】
前記ホルムアルデヒド捕捉剤を塗布した前記試験材Ａのホルムアルデヒド放散量及び捕捉率を表１に示す。
【００３５】
前記試験材Ａは、メラミン・ホルムアルデヒド樹脂系接着剤を用いて、厚さ１．７ｍｍの黄ラワンの両面に、厚さ０．７ｍｍの黄ラワンを貼り合わせることにより調製した合板である。前記メラミン・ホルムアルデヒド樹脂系接着剤は、メラミン・ホルムアルデヒド樹脂１００重量部、小麦粉（赤花）１８重量部、水１０重量部、塩化アンモニウム１重量部の組成を備えている。また、前記メラミン・ホルムアルデヒド樹脂は、不揮発分５９重量％、粘度０．２２Ｐａ・ｓ（２３℃）、ｐＨ９．０、密度１．２００ｇ／ｃｍ3、ゲル化時間１５分（６０℃）、遊離ホルムアルデヒド０．５重量％である。
【００３６】
前記合板は、各黄ラワンの間に、その塗布量が３１１ｇ／ｍ2となるように前記メラミン・ホルムアルデヒド樹脂系接着剤を塗布した後、１ＭＰａで３０分間の冷圧と、１２５℃、１ＭＰａで６０秒間の熱圧とをかけて接着した。この結果、前記合板は、ホルムアルデヒドの放散量がＪＡＳに定められたホルムアルデヒド放散量基準でＦ☆☆（平均値１．５ｍｇ／Ｌ、最大値２．１ｍｇ／Ｌ）となった。
【００３７】
次に、前記ホルムアルデヒド捕捉剤について、ホルムアルデヒドの再放出の有無を判定した。まず、前記ホルムアルデヒド捕捉剤水溶液を、ポリエチレンテレフタレート樹脂製不織布（東洋紡績株式会社製、商品名：Ｈ３５０１ＡＤ）に、各面に対する該ホルムアルデヒド捕捉剤水溶液の塗布量が３０ｇ／ｍ2となるように塗布した後、８０℃で３０分間乾燥させた。次に、前記不織布を９ｃｍ角に裁断することにより、試験片を調製した。
【００３８】
次に、前記試験片を、ホルムアルデヒドの濃度が４０〜５０ｐｐｍである２．５Ｌの三角フラスコに入れ、２時間放置した。前記放置の間、１時間ごとに、三角フラスコ内のホルムアルデヒド濃度を測定し、前記試験片に塗布された前記ホルムアルデヒド捕捉剤により、三角フラスコ内のホルムアルデヒドが完全に吸収されたことを確認した。前記ホルムアルデヒド濃度の測定は、検知管式気体測定器（株式会社ガステック製、商品名：ＧＶ−１００Ｓ型）及びホルムアルデヒド用検知管（株式会社ガステック製、商品名：９１Ｌ、測定範囲０．１〜４０．０ｐｐｍ、又は商品名：９１ＬＬ、測定範囲０．０５〜１．０ｐｐｍ）を用いて行った。
【００３９】
次に、ホルムアルデヒドが吸収された前記試験片を０．５Ｌの三角フラスコに移し、乾燥機により４０℃で２時間乾燥した後に、三角フラスコ内のホルムアルデヒド濃度を前記検知管により測定することにより、該試験片におけるホルムアルデヒドの再放出の有無を判定した。結果を表１に示す。表１において、○は再放出がないことを示し、×は再放出があることを示す。
【００４０】
次に、前記ホルムアルデヒド捕捉剤を塗布した木質材料について、変色の有無を判定した。まず、前記ホルムアルデヒド捕捉剤水溶液を、予め調製した試験材Ｂのブナ突き板の面に、該面に対する該ホルムアルデヒド捕捉剤水溶液の塗布量が３３．３ｇ／ｍ2となるように塗布した。次に、試験材Ｂの塗布面に、厚さ３ｍｍのラワン合板を重ね合わせ、試験材Ｂ及び前記ラワン合板の各露出面に、水をその塗布量が２２．２ｇ／ｍ2となるように塗布した。次に、試験材Ｂとラワン合板とを重ね合わせたものをビニル袋に入れて密封し、乾燥機により６０℃で１日間加熱した。次に、ビニル袋から前記試験材Ｂを取り出し、目視により、該試験材Ｂの塗布面における木質材料の汚染（変色）の有無を判定した。表１において、○は変色がないことを示し、×は変色があることを示す。
【００４１】
前記試験材Ｂは、第１の接着剤（株式会社オーシカ製、商品名：ファンシーボンドＦＢ５２１−２）１００重量部と、第２の接着剤（株式会社オーシカ製、商品名：ファンシーボンドＦＢ５２０−１）５０重量部と、小麦粉（青ウェーブ）５０重量部と、水３０重量部と、塩化アンモニウム０．５重量部とを混合して糊液を調製し、厚さ３ｍｍのラワン合板に、前記糊液をその塗布量が１１１ｇ／ｍ2となるように塗布した後に、厚さ０．１５ｍｍのブナ突き板を貼り合わせ、その後１２０℃、０．７ＭＰａで５０秒間の熱圧をかけて接着することにより調製した合板である。
【実施例２】
【００４２】
本実施例では、尿素１０重量部と、第１リン酸アンモニウム７重量部と、第２リン酸アンモニウム３重量部とを混合してホルムアルデヒド捕捉剤を調製した以外は、実施例１と全く同一にして、ホルムアルデヒド捕捉剤水溶液を調製した。
【００４３】
次に、本実施例で得られたホルムアルデヒド捕捉剤水溶液を用いた以外は、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表１に示す。
【実施例３】
【００４４】
本実施例では、尿素１０重量部と、第１リン酸アンモニウム２重量部と、第２リン酸アンモニウム８重量部とを混合してホルムアルデヒド捕捉剤を調製した以外は、実施例１と全く同一にして、ホルムアルデヒド捕捉剤水溶液を調製した。
【００４５】
次に、本実施例で得られたホルムアルデヒド捕捉剤水溶液を用いた以外は、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表１に示す。
〔比較例１〕
本比較例では、尿素２０重量部のみを用いてホルムアルデヒド捕捉剤を調製した以外は、実施例１と全く同一にして、ホルムアルデヒド捕捉剤水溶液を調製した。
【００４６】
次に、本比較例で得られたホルムアルデヒド捕捉剤水溶液を用いた以外は、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表１に示す。
〔比較例２〕
本比較例では、第１リン酸アンモニウム５重量部と、第２リン酸アンモニウム５重量部とのみを混合してホルムアルデヒド捕捉剤を調製した。次に、本比較例で得られたホルムアルデヒド捕捉剤１０重量部を、イオン交換水９０重量部に溶解して、１０重量％の濃度のホルムアルデヒド捕捉剤水溶液を調製した。
【００４７】
次に、本比較例で得られたホルムアルデヒド捕捉剤水溶液を用いた点と、該ホルムアルデヒド捕捉剤水溶液を、ホルムアルデヒド捕捉剤の塗布量が乾燥重量で２．２ｇ／ｍ2となるように試験材Ａに塗布した点とを除いて、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表１に示す。
〔比較例３〕
本比較例では、第１リン酸アンモニウム７重量部と、第２リン酸アンモニウム３重量部とのみを混合してホルムアルデヒド捕捉剤を調製した以外は、比較例２と全く同一にして、ホルムアルデヒド捕捉剤水溶液を調製した。
【００４８】
次に、本比較例で得られたホルムアルデヒド捕捉剤水溶液を用いた以外は、比較例２と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表１に示す。
〔比較例４〕
本比較例では、第１リン酸アンモニウム２重量部と、第２リン酸アンモニウム８重量部とのみを混合してホルムアルデヒド捕捉剤を調製した以外は、比較例２と全く同一にして、ホルムアルデヒド捕捉剤水溶液を調製した。
【００４９】
次に、本比較例で得られたホルムアルデヒド捕捉剤水溶液を用いた以外は、比較例２と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表１に示す。
【００５０】
【表１】
2010006961.tif 000002
【００５１】
表１から、尿素と第１リン酸アンモニウムと第２リン酸アンモニウムとからなり、三者の合計が２０重量部である実施例１〜３のホルムアルデヒド捕捉剤によれば、Ｆ☆☆の木質材料に塗布したときに、木質材料を変色させることがなく、優れたホルムアルデヒド捕捉性能を得ることができ、しかも、ホルムアルデヒドの再放出を抑制することができることが明らかである。一方、第１リン酸アンモニウムと第２リン酸アンモニウムとを含まず、尿素２０重量部のみからなる比較例１のホルムアルデヒド捕捉剤によれば、前記木質材料を変色させることはないものの、実施例１〜３のホルムアルデヒド捕捉剤と比較してホルムアルデヒド捕捉性能が低い上に、ホルムアルデヒドの再放出を抑制することができないことが明らかである。また、尿素を含まず、第１リン酸アンモニウムと第２リン酸アンモニウムとからなり、二者の合計が１０重量部である比較例２〜４のホルムアルデヒド捕捉剤によれば、前記木質材料を変色させることがなく、ホルムアルデヒドの再放出を抑制することができるものの、実施例１〜３のホルムアルデヒド捕捉剤と比較してホルムアルデヒド捕捉性能が非常に低いことが明らかである。
【実施例４】
【００５２】
本実施例では、尿素１０重量部と、第１リン酸アンモニウム１重量部と、第２リン酸アンモニウム４重量部とを混合してホルムアルデヒド捕捉剤を調製した。次に、本実施例で得られたホルムアルデヒド捕捉剤１５重量部を、イオン交換水８５重量部に溶解して、１５重量％の濃度のホルムアルデヒド捕捉剤水溶液を調製した。
【００５３】
次に、本実施例で得られたホルムアルデヒド捕捉剤水溶液を用いた点と、該ホルムアルデヒド捕捉剤水溶液を、ホルムアルデヒド捕捉剤の塗布量が乾燥重量で３．３ｇ／ｍ2となるように試験材Ａに塗布した点とを除いて、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表２に示す。
【実施例５】
【００５４】
本実施例では、尿素１０重量部と、第１リン酸アンモニウム３．５重量部と、第２リン酸アンモニウム１．５重量部とを混合してホルムアルデヒド捕捉剤を調製した以外は、実施例４と全く同一にして、ホルムアルデヒド捕捉剤水溶液を調製した。
【００５５】
次に、本実施例で得られたホルムアルデヒド捕捉剤水溶液を用いた以外は、実施例４と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表２に示す。
〔比較例５〕
本比較例では、尿素１５重量部のみを用いてホルムアルデヒド捕捉剤を調製した以外は、実施例４と全く同一にして、ホルムアルデヒド捕捉剤水溶液を調製した。
【００５６】
次に、本比較例で得られたホルムアルデヒド捕捉剤水溶液を用いた以外は、実施例４と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表２に示す。
【００５７】
【表２】
2010006961.tif 000003
【００５８】
表２から、尿素と第１リン酸アンモニウムと第２リン酸アンモニウムとからなり、三者の合計が１５重量部である実施例４，５のホルムアルデヒド捕捉剤によれば、Ｆ☆☆の木質材料に塗布したときに、木質材料を変色させることがなく、優れたホルムアルデヒド捕捉性能を得ることができ、しかも、ホルムアルデヒドの再放出を抑制することができることが明らかである。一方、第１リン酸アンモニウムと第２リン酸アンモニウムとを含まず、尿素１５重量部のみからなる比較例５のホルムアルデヒド捕捉剤によれば、前記木質材料を変色させることはないものの、実施例４，５のホルムアルデヒド捕捉剤と比較してホルムアルデヒド捕捉性能が低い上に、ホルムアルデヒドの再放出を抑制することができないことが明らかである。
【実施例６】
【００５９】
本実施例では、尿素１０重量部と、第１リン酸アンモニウム３重量部と、第２リン酸アンモニウム１２重量部とを混合してホルムアルデヒド捕捉剤を調製した。次に、本実施例で得られたホルムアルデヒド捕捉剤２５重量部を、イオン交換水７５重量部に溶解して、２５重量％の濃度のホルムアルデヒド捕捉剤水溶液を調製した。
【００６０】
次に、本実施例で得られたホルムアルデヒド捕捉剤水溶液を用いた点と、該ホルムアルデヒド捕捉剤水溶液を、ホルムアルデヒド捕捉剤の塗布量が乾燥重量で５．５ｇ／ｍ2となるように試験材Ａに塗布した点とを除いて、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表３に示す。
【実施例７】
【００６１】
本実施例では、尿素１０重量部と、第１リン酸アンモニウム１０重量部と、第２リン酸アンモニウム１０重量部とを混合してホルムアルデヒド捕捉剤を調製した。次に、本実施例で得られたホルムアルデヒド捕捉剤３０重量部を、イオン交換水７０重量部に溶解して、３０重量％の濃度のホルムアルデヒド捕捉剤水溶液を調製した。
【００６２】
次に、本実施例で得られたホルムアルデヒド捕捉剤水溶液を用いた点と、該ホルムアルデヒド捕捉剤水溶液を、ホルムアルデヒド捕捉剤の塗布量が乾燥重量で６．６ｇ／ｍ2となるように試験材Ａに塗布した点とを除いて、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表３に示す。
【００６３】
【表３】
2010006961.tif 000004
【００６４】
表３から、尿素と第１リン酸アンモニウムと第２リン酸アンモニウムとからなり、三者の合計が２５重量部である実施例６のホルムアルデヒド捕捉剤と、三者の合計が３０重量部である実施例７のホルムアルデヒド捕捉剤とによれば、Ｆ☆☆の木質材料に塗布したときに、木質材料を変色させることがなく、優れたホルムアルデヒド捕捉性能を得ることができ、しかも、ホルムアルデヒドの再放出を抑制することができることが明らかである。
【実施例８】
【００６５】
本実施例では、尿素３０重量部と、第１リン酸アンモニウム５重量部と、第２リン酸アンモニウム５重量部とを混合してホルムアルデヒド捕捉剤を調製した。次に、本実施例で得られたホルムアルデヒド捕捉剤４０重量部を、イオン交換水６０重量部に溶解して、４０重量％の濃度のホルムアルデヒド捕捉剤水溶液を調製した。
【００６６】
次に、本実施例で得られたホルムアルデヒド捕捉剤水溶液を用いた点と、該ホルムアルデヒド捕捉剤水溶液を、ホルムアルデヒド捕捉剤の塗布量が乾燥重量で８．８ｇ／ｍ2となるように試験材Ａに塗布した点とを除いて、実施例１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表４に示す。
【実施例９】
【００６７】
本実施例では、尿素３０重量部と、第１リン酸アンモニウム７重量部と、第２リン酸アンモニウム３重量部とを混合してホルムアルデヒド捕捉剤を調製した以外は、実施例８と全く同一にして、ホルムアルデヒド捕捉剤水溶液を調製した。
【００６８】
次に、本実施例で得られたホルムアルデヒド捕捉剤水溶液を用いた以外は、実施例８と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表４に示す。
【実施例１０】
【００６９】
本実施例では、尿素３０重量部と、第１リン酸アンモニウム２重量部と、第２リン酸アンモニウム８重量部とを混合してホルムアルデヒド捕捉剤を調製した以外は、実施例８と全く同一にして、ホルムアルデヒド捕捉剤水溶液を調製した。
【００７０】
次に、本実施例で得られたホルムアルデヒド捕捉剤水溶液を用いた以外は、実施例８と全く同一にして、該ホルムアルデヒド捕捉剤水溶液を塗布した木質材料のホルムアルデヒド放散量及び捕捉率を測定すると共に、該ホルムアルデヒド捕捉剤水溶液のホルムアルデヒドの再放出の有無と、該ホルムアルデヒド捕捉剤水溶液を塗布した木質材料の汚染（変色）の有無とを判定した。結果を表４に示す。
〔比較例６〕
本比較例では、尿素４０重量部のみを用いてホルムアルデヒド捕捉剤を調製した以外は、実施例８と全く同一にして、ホルムアルデヒド捕捉剤水溶液を調製した。
【００７１】
次に、本比較例で得られたホルムアルデヒド捕捉剤水溶液を用いた以外は、実施例８と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表４に示す。
〔比較例７〕
本比較例では、尿素３０重量部と、第２リン酸アンモニウム１０重量部とのみを混合してホルムアルデヒド捕捉剤を調製した以外は、実施例８と全く同一にして、ホルムアルデヒド捕捉剤水溶液を調製した。
【００７２】
次に、本比較例で得られたホルムアルデヒド捕捉剤水溶液を用いた以外は、実施例８と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表４に示す。
【００７３】
【表４】
2010006961.tif 000005
【００７４】
表４から、尿素と第１リン酸アンモニウムと第２リン酸アンモニウムとからなり、三者の合計が４０重量部である実施例８〜１０のホルムアルデヒド捕捉剤によれば、Ｆ☆☆の木質材料に塗布したときに、木質材料を変色させることがなく、優れたホルムアルデヒド捕捉性能を得ることができ、しかも、ホルムアルデヒドの再放出を抑制することができることが明らかである。一方、第１リン酸アンモニウムと第２リン酸アンモニウムとを含まず、尿素４０重量部のみからなる比較例６のホルムアルデヒド捕捉剤によれば、前記木質材料を変色させることはないものの、実施例８〜１０のホルムアルデヒド捕捉剤と比較してホルムアルデヒド捕捉性能が低い上に、ホルムアルデヒドの再放出を抑制することができないことが明らかである。また、第１リン酸アンモニウムを含まず、尿素と第２リン酸アンモニウムとからなり、二者の合計が４０重量部である比較例７のホルムアルデヒド捕捉剤によれば、実施例８〜１０と同程度の優れたホルムアルデヒド捕捉性能を得ることができる上に、ホルムアルデヒドの再放出を抑制することができるものの、前記木質材料の変色を防止することができないことが明らかである。
【実施例１１】
【００７５】
本実施例では、実施例２と全く同一にして、ホルムアルデヒド捕捉剤水溶液を調製した。
【００７６】
次に、本実施例で得られたホルムアルデヒド捕捉剤水溶液を用いた点と、木質材料として試験材Ａに代えて試験材Ｃに塗布した点を除き、実施例１と全く同一にして、該ホルムアルデヒド捕捉剤を塗布した木質材料のホルムアルデヒド放散量及び捕捉率を測定した。尚、前記Ｆｃは、０．４７８ｍｇ／Ｌであった。
【００７７】
前記試験材Ｃは、前記試験材Ａの調製の際に用いた前記メラミン・ホルムアルデヒド樹脂系接着剤に代えて、該メラミン・ホルムアルデヒド樹脂系接着剤の組成に加えて尿素７重量部を含む組成を備えるメラミン・ホルムアルデヒド樹脂系接着剤を用いた点を除き、該試験材Ａと同一の構成を備える合板である。前記合板は、前記試験材と全く同一にして接着された結果、ホルムアルデヒドの放散量がＪＡＳに定められたホルムアルデヒド放散量基準でＦ☆☆☆（平均値０．５ｍｇ／Ｌ、最大値０．７ｍｇ／Ｌ）となった。
【００７８】
次に、実施例１と全く同一にして、前記ホルムアルデヒド捕捉剤のホルムアルデヒドの再放出の有無と、該ホルムアルデヒド捕捉剤を塗布した木質材料の汚染（変色）の有無とを判定した。結果を表５に示す。
【実施例１２】
【００７９】
本実施例では、実施例３と全く同一にして、ホルムアルデヒド捕捉剤水溶液を調製した。
【００８０】
次に、本実施例で得られたホルムアルデヒド捕捉剤水溶液を用いた以外は、実施例１１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表５に示す。
〔比較例８〕
本比較例では、比較例２と全く同一にして、ホルムアルデヒド捕捉剤水溶液を調製した。
【００８１】
次に、本比較例で得られたホルムアルデヒド捕捉剤水溶液を用いた点と、該ホルムアルデヒド捕捉剤水溶液を、ホルムアルデヒド捕捉剤の塗布量が乾燥重量で２．２ｇ／ｍ2となるように試験材Ｃに塗布した点とを除いて、実施例１１と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表５に示す。
〔比較例９〕
本比較例では、比較例４と全く同一にして、ホルムアルデヒド捕捉剤水溶液を調製した。
【００８２】
次に、本比較例で得られたホルムアルデヒド捕捉剤水溶液を用いた以外は、比較例８と全く同一にして、前記ホルムアルデヒド捕捉剤を塗布した木質材料のホルムアルデヒド放散量及び捕捉率を測定すると共に、該ホルムアルデヒド捕捉剤のホルムアルデヒドの再放出の有無と、該ホルムアルデヒド捕捉剤を塗布した木質材料の汚染（変色）の有無とを判定した。結果を表５に示す。
【００８３】
【表５】
2010006961.tif 000006
【００８４】
表５から、尿素と第１リン酸アンモニウムと第２リン酸アンモニウムとからなり、三者の合計が２０重量部である実施例１１，１２のホルムアルデヒド捕捉剤によれば、Ｆ☆☆☆の木質材料に塗布したときに、木質材料を変色させることがなく、優れたホルムアルデヒド捕捉性能を得ることができ、しかも、ホルムアルデヒドの再放出を抑制することができることが明らかである。一方、尿素を含まず、第１リン酸アンモニウムと第２リン酸アンモニウムとからなり、二者の合計が１０重量部である比較例８，９のホルムアルデヒド捕捉剤によれば、前記木質材料を変色させることがなく、ホルムアルデヒドの再放出を抑制することができるものの、実施例１１，１２のホルムアルデヒド捕捉剤と比較してホルムアルデヒド捕捉性能が低いことが明らかである。